(57)【要約】【課題】細線且つ低抵抗で欠陥のない金属配線を高い印刷特性で形成することが可能な導電性金属ペースト及び金属配線の形成方法を提供する。【解決手段】グラビアオフセット印刷用の本発明の導電性金属ペースト２は、平均粒子径が１〜５０ｎｍの金属微粒子と、金属微粒子の表面を覆う炭素数６〜１８の脂肪酸及び炭素数６〜１８の脂肪族アミンの少なくとも一方で構成される分散剤と、分散剤で覆われた金属微粒子２１を分散させるための有機溶媒２２とを含む。有機溶媒は、ブランケット膨潤率が５．０〜３０．０％の範囲内である低極性溶媒からなる。【選択図】図１
2020145294.tif 000002
【特許請求の範囲】
【請求項１】
グラビアオフセット印刷用の導電性金属ペーストであって、
平均粒子径が１〜５０ｎｍの金属微粒子と、金属微粒子の表面を覆う炭素数６〜１８の脂肪酸及び炭素数６〜１８の脂肪族アミンの少なくとも一方で構成される分散剤と、分散剤で覆われた金属微粒子を分散させるための有機溶媒とを含むものにおいて、
前記有機溶媒は、ブランケット膨潤率が５．０〜３０．０％の範囲内である低極性溶媒からなることを特徴とする導電性金属ペースト。
【請求項２】
前記低極性溶媒の含有率が１０〜２０ｗｔ％であることを特徴とする請求項１記載の導電性金属ペースト。
【請求項３】
前記低極性溶媒は、炭化水素溶媒と脂肪族アルコール溶媒との少なくとも一方を含むことを特徴とする請求項１または請求項２記載の導電性金属ペースト。
【請求項４】
請求項３記載の導電性金属ペーストであって、前記低極性溶媒は、前記炭化水素溶媒と前記脂肪族アルコール溶媒との両方を含むものにおいて、
前記炭化水素溶媒及び前記脂肪族アルコール溶媒の合計の重量に対する前記炭化水素溶媒の重量比が６５ｗｔ％以上であることを特徴とする導電性金属ペースト。
【請求項５】
前記炭化水素溶媒及び前記脂肪族アルコール溶媒の沸点が２００℃以上であることを特徴とする請求項３または請求項４記載の導電性金属ペースト。
【請求項６】
前記炭化水素溶媒は、ドデカン、テトラデカン、シクロヘキシルベンゼン、オクチルベンゼン、ドデシルベンゼン、ジイソプロピルベンゼン、トリイソプロピルベンゼン、シクロドデカン及びシクロドデセンから選ばれる少なくとも１種であり、前記脂肪族アルコール溶媒は、ドデカノール及びテルピネオールから選ばれる少なくとも１種であることを特徴とする請求項３〜５のいずれか１項記載の導電性金属ペースト。
【請求項７】
グラビアオフセット印刷法を用いて基材の表面に金属配線を形成する金属配線の形成方法において、
請求項１〜６のいずれか１項記載の導電性金属ペーストをグラビア版の凹部に充填する工程と、
グラビア版の凹部に充填された導電性金属ペーストをブランケットに転写する工程と、
ブランケットに転写された導電性金属ペーストを基材の表面に転写する工程と、
基材の表面に転写された導電性金属ペーストを焼成する工程とを含むことを特徴とする金属配線の形成方法。
【発明の詳細な説明】
【技術分野】
【０００１】
本発明は、導電性金属ペースト及び金属配線の形成方法に関する。
【背景技術】
【０００２】
電子デバイスの製造工程において、プラスチックフィルムやガラス基板等の基材の表面に金属配線を形成する工程があり、金属配線の形成方法として簡便なグラビアオフセット印刷法が用いられることがある。グラビアオフセット印刷法では、グラビア版の表面に形成された凹部に導電性金属ペーストを充填し、凹部に充填された導電性金属ペーストをブランケットに一旦転写し、更にブランケットから基材表面に転写した後、基材表面に転写された導電性金属ペーストを焼成することで金属配線が形成される。
【０００３】
グラビアオフセット印刷用の導電性金属ペーストとして、銀微粒子と、銀微粒子の表面を覆う分散剤と、分散剤で覆われた銀微粒子を分散させる有機溶媒とを含むものが、例えば特許文献１で知られている。このものでは、有機溶媒は所謂ブランケット膨潤率が２．０％以下である低膨潤性有機溶媒を含み、この低膨潤性有機溶媒として多価アルコールのような極性の高いものが用いられている。極性の高い有機溶媒は、シリコーンゴムからなるブランケット表面に吸収され難いため、ブランケット表面に付着している間に導電性金属ペーストの乾燥を抑制でき、その結果として、金属配線の細線化に対応できるようにしている。
【０００４】
ところで、金属配線を細線化するためには、ブランケット表面に対して導電性金属ペーストが良好になじむ必要がある。然し、上記従来例の如く極性の高い有機溶媒を用いると、ブランケット表面に対する導電性金属ペーストのなじみが悪く、ブランケット表面にて導電性金属ペーストのはじきが生じ、金属配線に欠けや歪みといった欠陥が生じるという問題がある。
【０００５】
また、低抵抗の金属配線を形成するためには、導電性金属ペースト中の有機溶媒の含有率を例えば１０〜２０ｗｔ％の範囲内に抑える必要があるが、上記従来例の如く極性の高い有機溶媒を用いる場合、導電性金属ペーストの過度な増粘が生じ（導電性金属ペーストの粘度がグラビアオフセット印刷法に適した粘度領域を超えてしまい）、グラビア版の凹部への導電性金属ペーストの充填不良が生じたり、グラビア版の凹部からブランケットへの転写性が悪化したりする。過度な増粘を防止するために、導電性金属ペーストに粘性調整剤を添加することが考えられるが、粘性調整剤は樹脂や粘度鉱物等を主成分として含有するため、金属配線に残存する不純物の量が多くなり、金属配線の高抵抗化を招来する。
【先行技術文献】
【特許文献】
【０００６】
【特許文献１】特許第６３２９７０３号公報
【発明の概要】
【発明が解決しようとする課題】
【０００７】
本発明は、以上の点に鑑み、細線且つ低抵抗で欠陥のない金属配線を高い印刷特性で形成することが可能な導電性金属ペースト及び金属配線の形成方法を提供することをその課題とするものである。
【課題を解決するための手段】
【０００８】
上記課題を解決するために、グラビアオフセット印刷用の本発明の導電性金属ペーストは、平均粒子径が１〜５０ｎｍの金属微粒子と、金属微粒子の表面を覆う炭素数６〜１８の脂肪酸及び炭素数６〜１８の脂肪族アミンの少なくとも一方で構成される分散剤と、分散剤で覆われた金属微粒子を分散させるための有機溶媒とを含み、前記低極性溶媒は、ブランケット膨潤率が５．０〜３０．０％の範囲内である低極性溶媒からなることを特徴とする。本発明において、「ブランケット膨潤率」とは、シリコーンゴム製のブランケットを有機溶媒に所定時間浸漬させた際の、当該ブランケットの重量変化率（％）をいう。後述の如く、ブランケットを２０ｍｍ角にカットしたものを試験片とし、この試験片を有機溶媒に室温（２５℃±５℃）で１０時間浸漬し、浸漬前後の重量変化率を求めることで、ブランケット膨潤率が求められる。
【０００９】
本発明では、グラビアオフセット印刷法により基材表面に金属配線を形成する場合を例に説明すると、導電性金属ペーストの有機溶媒としてブランケット膨潤率が５．０〜３０．０％の範囲内の低極性溶媒を用いることで、ブランケット表面にて導電性金属ペーストのはじきが生じることを防止できる。しかも、ブランケット表面に転写された導電性金属ペーストの低極性溶媒がブランケットに適度に吸収されるため、導電性金属ペーストとブランケットとの界面に低極性溶媒の層が形成され、この低極性溶媒の層が導電性金属ペーストの剥離層としての役割を果たすため、上記はじきが生じないことと相俟って、金属配線に欠けや歪みといった欠陥が生じることを防止できる（つまり、印刷特性が向上する）。さらに、細線の金属配線を形成するために導電性金属ペースト中の低極性溶媒の含有率を低くしても、従来例のような増粘が生じないため、金属配線の高抵抗化を招く不純物となる粘性調整剤を導電性金属ペーストに添加する必要がない。従って、本発明によれば、細線且つ低抵抗で欠陥のない金属配線を高い印刷特性で形成することができる。
【００１０】
尚、低極性溶媒のブランケット膨潤率が５％よりも低いと、低極性溶媒がブランケットに殆ど吸収されないため、導電性金属ペーストとブランケットとの界面に剥離層として機能し得る低極性溶媒の層が形成されず、ブランケット表面で導電性金属ペーストのはじきが生じ、金属配線の欠けが生じる（印刷特性が低下する）。一方、低極性溶媒のブランケット膨潤率が３０％を超えると、ブランケットが膨潤し過ぎてしまい、金属配線の歪みが生じる（印刷特性が低下する）。
【００１１】
また、本発明において用いられる金属は、Ａｇ、Ａｕ、Ｃｕ、Ｎｉ、Ｐｄ、Ｒｈ、Ｒｕ、Ｐｔ、Ｉｎ及びＳｎから選択された少なくとも１種の金属又はこれらの金属の少なくとも２種からなる合金であり、目的・用途に応じて適宜選択することができる。また、金属微粒子の平均粒子径が１ｎｍ未満になると、比表面積が増大することに伴って金属微粒子表面に吸着する分散剤の量が増大するため、焼成時に分散剤の脱離が不十分になり、金属配線が高抵抗化する場合がある。一方、平均粒子径が５０ｎｍを超えると、導電性金属ペースト中の金属微粒子の分散性が低下する場合がある。
【００１２】
また、分散剤たる脂肪酸及び脂肪族アミンの少なくとも一方の炭素数が６未満では、導電性金属ペースト中での金属微粒子の分散性が低下する場合がある。一方、炭素数が１９を超えると、焼成時に脂肪酸や脂肪族アミンの脱離が不十分となり、焼成の結果得られる金属配線の導電性が低下する（抵抗値が高くなる）場合がある。炭素数が６〜１９の脂肪酸としては、ヘキサン酸、２−エチル酪酸、ネオヘキサン酸（２，２−ジメチル酪酸）、ヘプタン酸、２−メチルヘキサン酸、シクロヘキサンカルボン酸、オクタン酸、２−エチルヘキサン酸、ネオオクタン酸（２，２−ジメチルヘキサン酸）、ノナン酸、デカン酸、ネオデカン酸（２，２−ジメチルオクタン酸）、ウンデカン酸、ドデカン酸、テトラデカン酸、パルミチン酸、ステアリン酸、オレイン酸、リノール酸及びリノレン酸から選択された少なくとも１種を単独でまたは組み合わせて用いることができる。脂肪族アミンとしては、例えば、ヘキシルアミン、シクロヘキシルアミン、アニリン、ヘプチルアミン、オクチルアミン、２−エチルヘキシルアミン、ノニルアミン、デシルアミン、ドデシルアミン及びテトラドデシルアミンから選択された少なくとも１種を単独でまたは組み合わせて用いることができる。
【００１３】
本発明において、前記低極性溶媒の含有率が１０〜２０ｗｔ％であることが好ましい。１０ｗｔ％未満では、導電性金属ペーストに低極性溶媒が吸収されたときに、導電性金属ペーストに含まれる低極性溶媒が少なくなり、導電性金属ペーストが過乾燥状態となる場合がある。一方、２０ｗｔ％を超えると、金属微粒子の含有率が低くなり、形成される金属配線の膜厚が薄くなるため、結果としては金属配線が高抵抗化する場合がある。
【００１４】
本発明において、前記低極性溶媒は、炭化水素溶媒と脂肪族アルコール溶媒との少なくとも一方を含むことが好ましい。前記低極性溶媒が前記炭化水素溶媒と前記脂肪族アルコール溶媒との両方を含む場合、前記炭化水素溶媒及び前記脂肪族アルコール溶媒の合計の重量に対する前記炭化水素溶媒の重量比が６５ｗｔ％以上であることが好ましい。炭化水素溶媒の重量比が６５ｗｔ％未満では、ブランケット表面と導電性金属ペーストのなじみが不足し、はじきが生じ、金属配線に欠けや歪みといった欠陥が発生する場合がある。また、前記炭化水素溶媒及び前記脂肪族アルコール溶媒の沸点が２００℃以上であることが好ましい。沸点が２００℃未満のものでは、グラビア版上またはブランケット表面で乾燥過多の状態となり、転写不良により形成される金属配線に欠けが発生する場合がある。本発明において、前記炭化水素溶媒としては、ドデカン、テトラデカン、シクロヘキシルベンゼン、オクチルベンゼン、ドデシルベンゼン、ジイソプロピルベンゼン、トリイソプロピルベンゼン、シクロドデカン及びシクロドデセンから選ばれる少なくとも１種を単独でまたは組み合わせて用いることができ、また、前記脂肪族アルコール溶媒としては、ドデカノール及びテルピネオールから選ばれる少なくとも１種を単独でまたは組み合わせて用いることができる。
【００１５】
また、上記課題を解決するために、グラビアオフセット印刷法を用いて基材の表面に金属配線を形成する本発明の金属配線の形成方法は、上記導電性金属ペーストをグラビア版の凹部に充填する工程と、グラビア版の凹部に充填された導電性金属ペーストをブランケットに転写する工程と、ブランケットに転写された導電性金属ペーストを基材の表面に転写する工程と、基材の表面に転写された導電性金属ペーストを焼成する工程とを含むことを特徴とする。
【図面の簡単な説明】
【００１６】
【図１】本発明の実施形態の金属配線の形成方法を実施する印刷装置を説明する模式図。
【発明を実施するための形態】
【００１７】
以下、グラビアオフセット印刷用のＡｇペーストを例に、本発明の導電性金属ペーストの実施形態について説明する。
【００１８】
本実施形態のＡｇペーストは、平均粒子径が１ｎｍ〜５０ｎｍの範囲内であるＡｇ微粒子と、Ａｇ微粒子の表面を覆う、炭素数６〜１８の脂肪酸及び炭素数６〜１８の脂肪族アミンの少なくとも一方で構成される分散剤と、分散剤で覆われたＡｇ微粒子を分散させるための有機溶媒とを含む。
【００１９】
Ａｇ微粒子の平均粒子径が１ｎｍ未満では、比表面積が増大してＡｇ微粒子表面を被覆する分散剤の量が増大するため、焼成時に分散剤の脱離が不十分になり、Ａｇ配線が高抵抗化する場合がある。一方、Ａｇ微粒子の平均粒子径が５０ｎｍを超えると、Ａｇペースト中のＡｇ微粒子の分散性が低下するという場合がある。
【００２０】
分散剤を構成する脂肪酸や脂肪族アミンの炭素数が６未満では、Ａｇペースト中でのＡｇ微粒子の分散性が低下する場合がある一方で、炭素数が１８を超えると、焼成時にＡｇ微粒子表面からの脂肪酸や脂肪族アミンの脱離が不十分となり、Ａｇ配線が高抵抗化する場合がある。炭素数６〜１８の脂肪酸としては、例えば、カルボン酸を用いることができ、具体的には、炭素数６のヘキサン酸、２−エチル酪酸、ネオヘキサン酸（２，２−ジメチル酪酸）；炭素数７のヘプタン酸、２−メチルヘキサン酸、シクロヘキサンカルボン酸；炭素数８のオクタン酸、２−エチルヘキサン酸、ネオオクタン酸（２，２−ジメチルヘキサン酸）；炭素数９のノナン酸；炭素数１０のデカン酸、ネオデカン酸（２，２−ジメチルオクタン酸）；炭素数１１のウンデカン酸；炭素数１２のドデカン酸；炭素数１４のテトラデカン酸；炭素数１６のパルミチン酸；及び炭素数１８のステアリン酸、オレイン酸、リノール酸、リノレン酸から選択された少なくとも１種を単独でまたは組み合わせて用いることができる。炭素数６〜１８の脂肪族アミンとしては、例えば、炭素数６のヘキシルアミン、シクロヘキシルアミン、アニリン；炭素数７のヘプチルアミン；炭素数８のオクチルアミン、２−エチルヘキシルアミン；炭素数９のノニルアミン；炭素数１０のデシルアミン；炭素数１２のドデシルアミン；及び炭素数１４のテトラドデシルアミンから選択された少なくとも１種を単独でまたは組み合わせて用いることができる。
【００２１】
本実施形態では、有機溶媒として、ブランケット膨潤率が５．０〜３０．０％（より好ましくは、１０〜２５％）の範囲内の低極性溶媒を用いる点に特徴を有する。低極性溶媒のブランケット膨潤率が５．０％未満では、ブランケット表面に対するなじみが悪く、導電性金属ペーストのはじきが生じ、金属配線に歪みや欠け等の欠陥が生じる場合がある一方で、ブランケット膨潤率が３０．０％を超えると、ブランケットに低極性溶媒が吸収され過ぎて、ブランケット表面にて導電性金属ペーストが過乾燥状態となるという不具合がある。ここで、「ブランケット膨潤率」とは、上述したように、シリコーンゴム製のブランケットを有機溶媒に浸漬させた際の、当該ブランケットの重量変化率（％）をいう。具体的には、ブランケットを２０ｍｍ角にカットしたものを試験片とし、この試験片を低極性溶媒に室温で１０時間浸漬し、浸漬前後の重量変化率を求めることで、ブランケット膨潤率を求めることができる。上記範囲のブランケット膨潤率を持つ低極性溶媒としては、炭化水素溶媒と脂肪族アルコール溶媒との少なくとも一方を用いることができる。炭化水素溶媒としては、ドデカン、テトラデカン、シクロヘキシルベンゼン、オクチルベンゼン、ドデシルベンゼン、ジイソプロピルベンゼン、トリイソプロピルベンゼン、シクロドデカン及びシクロドデセンから選ばれる少なくとも１種を単独でまたは組み合わせて用いることができ、また、脂肪族アルコール溶媒としては、ドデカノール及びテルピネオールから選ばれる少なくとも１種を単独でまたは組み合わせて用いることができる。低極性溶媒として炭化水素溶媒と脂肪族アルコール溶媒とを組み合わせて用いる場合、これら炭化水素溶媒と脂肪族アルコール溶媒の合計の重量に対する炭化水素溶媒の重量比を６５ｗｔ％以上に設定することが好ましい。炭化水素溶媒の重量比が６５ｗｔ％未満では、ブランケット表面と導電性金属ペーストのなじみが不足し、はじきが生じ、金属配線に欠けや歪みといった欠陥が発生する場合がある。また、炭化水素溶媒及び脂肪族アルコール溶媒の沸点が２００℃以上であることが好ましい。沸点が２００℃未満では、グラビア版上またはブランケット表面で乾燥過多の状態となり、転写不良により形成される金属配線に欠けが発生する場合がある。尚、炭化水素溶媒及び脂肪族アルコール溶媒の沸点の上限値は、常温では液体であり、焼成工程時に乾燥することを考慮して、設定することができる。
【００２２】
次に、上記Ａｇペーストの製造方法について説明する。
【００２３】
先ず、平均粒子径が１ｎｍ〜５０ｎｍのＡｇ微粒子の分散液（溶媒はトルエン等）をガラス製容器に収容し、エバポレータを用いて溶媒を除去する。ここで、Ａｇ微粒子の分散液の市販の製品の商品名としては、例えば、ＡｇナノメタルインクＡｇ１Ｔ、Ｌ−Ａｇ１Ｔ（株式会社アルバック製）を例示することができる。Ａｇ微粒子の分散液から溶媒を除去することにより、表面が上記炭素数６〜１８の脂肪酸および炭素数６〜１８の脂肪族アミンの少なくともいずれか一方で構成される分散剤で覆われたＡｇ微粒子が得られる。尚、Ａｇ微粒子の分散液の製造方法は公知であるため、ここでは詳細な説明を省略する。
【００２４】
次いで、分散剤で覆われたＡｇ微粒子にアセトン等の極性溶媒を加えてＡｇ微粒子を沈降させ、その上澄み液をデカンテーションなどにより流出させる（以降、この作業を「洗浄工程」という）。この洗浄工程を複数回繰り返し、溶媒を除去して、分散剤で覆われたＡｇ微粒子を得る。このようにして得たＡｇ微粒子と、低極性溶媒とを配合し、攪拌することでＡｇペーストが得られる。
【００２５】
ここで、低極性溶媒として、炭化水素溶媒を単独で用いることができ、また、炭化水素溶媒に脂肪族アルコール溶媒を組み合わせて用いることもできる。炭化水素溶媒と脂肪族アルコール溶媒とを混合で用いる場合、これら炭化水素溶媒及び脂肪族アルコール溶媒の合計の重量に対する炭化水素溶媒の重量比が６５ｗｔ％以上に設定することが好ましい。６５ｗｔ％未満では、ブランケット表面と導電性金属ペーストのなじみが不足し、はじきが生じ、金属配線に欠けや歪みといった欠陥が発生する場合がある。
【００２６】
以下、被印刷物たる基材をプラスチック製フィルムとし、上記Ａｇペーストを用いてグラビアオフセット印刷法により基材の表面にＡｇ配線を形成する場合を例に、本実施形態の金属配線の形成方法について説明する。図１は、本実施形態の金属配線の形成方法を実施する印刷装置ＰＭを示す。
【００２７】
先ず、上記のようにして得たＡｇペースト２を印刷装置ＰＭのタンク１内に入れる。次に、グラビア版（グラビア胴）３を回転させて、グラビア版３の表面に、金属配線の幅に対応する幅で形成された凹部（型）３１をタンク１内のＡｇペースト２に浸漬させることにより、凹部３１内にＡｇペースト２ａを充填する。尚、凹部３１からはみ出たＡｇペースト２は、図示省略するドクターブレードにより削ぎ落とされタンク１内へと戻される。この凹部３１に充填されたＡｇペースト２ａをシリコーンゴム製のブランケット（ブランケット胴）４の表面に一旦転写する。そして、ブランケット４に転写されたＡｇペースト２ａを基材Ｓｗに転写する。このとき、図示省略の圧胴により、基材Ｓｗに圧力を加えてもよい。最後に、図示省略するが、基材Ｓｗに転写されたＡｇペースト２ａを１５０〜２５０℃の温度で焼成することにより、Ａｇ微粒子２１の表面を被覆する分散剤が脱離してＡｇ微粒子２１同士が焼結してＡｇ配線が形成される。
【００２８】
ここで、Ａｇペースト２の有機溶媒として、ブランケット膨潤率が５．０〜３０．０％の範囲内の低極性溶媒２２を用いることで、ブランケット４表面に対してＡｇペースト２ａのなじみが良く、ブランケット４表面にてＡｇペースト２ａのはじきが生じない。このため、ブランケット４から基材Ｓｗ表面に転写されたＡｇペースト２ａに欠けや歪みが生じることを防止できる。しかも、ブランケット４に転写されたＡｇペースト２ａの低極性溶媒２２がブランケット４に適度に吸収されるため、Ａｇペースト２ａとブランケット４との界面に低極性溶媒の層Ｒ２２が形成され、この低極性溶媒の層Ｒ２２がＡｇペースト２ａの剥離層としての役割を果たすため、ブランケット４から基材ＳｗへのＡｇペース２ａの剥離性及び転写性が向上する。さらに、細線の金属配線を形成するためにＡｇペースト２ａの低極性溶媒２２の含有率を低くしても、従来例のような増粘が生じないため、金属配線の高抵抗化を招く不純物となる粘性調整剤をＡｇペースト２ａに添加する必要がない。従って、細線且つ低抵抗で欠陥のない金属配線を高い印刷特性で形成することができる。
【００２９】
次に、本発明の実施例について説明する。先ず、下記実施例及び比較例で用いる各種低極性溶媒のブランケット膨潤率を、以下の方法により測定した。ブランケット膨潤率の測定には、下記実施例及び比較例で用いるブランケット（金陽社製の商品名「シルブランTest7」、以下「ブランケットＡ」ともいう）と、他のブランケット（金陽社製の商品名「シルブランTA4A58」、以下「ブランケットＢ」ともいう）とを用いた。各ブランケットＡ，Ｂを２０ｍｍ角に切り出したものを夫々試験片とし、試験片の（浸漬前の）重量を測定した。その後、試験片を室温（２５℃±５℃）にて各種低極性溶媒（５００μｌ）に１０時間浸漬させた。１０時間経過後、低極性溶媒から試験片を取り出し、試験片に付着した余分な低極性溶媒を拭き取った後、（浸漬後の）重量を測定した。浸漬前後の重量増加率をブランケット膨潤率とした。表１に、各種低極性溶媒の沸点及びブランケット膨潤率を示す。これによれば、特定の低極性溶媒のブランケットＡ，Ｂに対するブランケット膨潤率は、全体的にほぼ同等とみなすことができる。
【００３０】
【表１】
2020145294.tif 000003
【００３１】
（実施例１）
平均粒子径４ｎｍのＡｇ微粒子の分散液（株式会社アルバック製の商品名「ＡｇナノメタルインクＡｇ１Ｔ」）１００ｇに、アセトン５００ｇを加えてＡｇ微粒子を沈降させ、上澄み液をデカンテーションなどにより流出させる「洗浄工程」を複数回繰り返し、炭素数６〜１８の脂肪酸及び炭素数６〜１８の脂肪族アミンの少なくとも一方で表面が構成される分散剤で覆われたＡｇ微粒子を得た。表２に示すように、分散剤で覆われたＡｇ微粒子２０ｇと、低極性溶媒として炭化水素溶媒であるドデシルベンゼン（沸点２９０℃）３．２ｇとを配合し（このとき、低極性溶媒の重量比率は１３．８ｗｔ％）、この配合したものを３本ロールミルにより混練してＡｇペーストを得た。得られたＡｇペーストでは、分散剤で覆われたＡｇ微粒子がドデシルベンゼン中に均一に分散していることが確認された。尚、Ａｇペーストの粘度を、東機産業株式会社製の粘度計を用い、２３℃、５０ｒｐｍの条件で測定したところ、３０００ｍＰａ・ｓであり、グラビアオフセット印刷法に適した粘度範囲（２０００〜１００００ｍＰａ・ｓ）内であること（過度な増粘が生じていないこと）が確認された。このＡｇペーストをグラビア版の凹部に充填し、グラビア版からブランケット（金陽社製の商品名「シルブランTest7」）に一旦転写した後、ブランケットから基材表面にＡｇペーストを転写した。基材に転写されたＡｇペーストを１８０℃で６０分焼成することで、線幅が５μｍのＡｇ配線が形成された。Ａｇ配線の比抵抗値は８．３μΩ・ｃｍであり、細線かつ低抵抗のＡｇ配線を形成できることが確認された。また、ブランケットの表面でＡｇペーストのはじきは生じず、ブランケット表面におけるＡｇペーストの乾燥も早くなく（過乾燥状態とならず）、Ａｇ配線の欠けや歪みといった不良が生じないことから、印刷性能が高いことが確認された。
【００３２】
【表２】
2020145294.tif 000004
【００３３】
（実施例２）
本実施例２では、表２に示すように、低極性溶媒として炭化水素溶媒であるシクロヘキシルベンゼン（沸点２３６℃）３．３ｇを配合する（このとき、低極性溶媒の重量比率は１４．２ｗｔ％）点以外は、上記実施例１と同様の方法でＡｇペーストを得た。得られたＡｇペーストでは、分散剤で覆われたＡｇ微粒子がシクロヘキシルベンゼン中に均一に分散していることが確認された。上記実施例１と同様の条件でＡｇペーストの粘度を測定したところ、３５００ｍＰａ・ｓであり、グラビアオフセット印刷法に適した粘度範囲内であることが確認された。このＡｇペーストを用いて、上記実施例１と同様の方法で形成したＡｇ配線の比抵抗値は７．９μΩ・ｃｍであり、細線かつ低抵抗のＡｇ配線を形成できることが確認された。また、ブランケットの表面でＡｇペーストのはじきは生じず、ブランケット表面におけるＡｇペーストの乾燥も早くなく（過乾燥状態とならず）、Ａｇ配線の欠けや歪みといった不良が生じないことから、印刷性能が高いことが確認された。
【００３４】
（実施例３）
本実施例３では、表２に示すように、低極性溶媒として炭化水素溶媒であるドデカン（沸点２１５℃）３．５ｇを配合する（このとき、低極性溶媒の重量比率は１４．９ｗｔ％）点以外は、上記実施例１と同様の方法でＡｇペーストを得た。得られたＡｇペーストでは、分散剤で覆われたＡｇ微粒子がドデカン中に均一に分散していることが確認された。上記実施例１と同様の条件でＡｇペーストの粘度を測定したところ、２４００ｍＰａ・ｓであり、グラビアオフセット印刷法に適した粘度範囲内であることが確認された。このＡｇペーストを用いて、上記実施例１と同様の方法で形成したＡｇ配線の比抵抗値は９．９μΩ・ｃｍであり、細線かつ低抵抗のＡｇ配線を形成できることが確認された。また、ブランケットの表面でＡｇペーストのはじきは生じず、ブランケット表面におけるＡｇペーストの乾燥も早くなく（過乾燥状態とならず）、Ａｇ配線の欠けや歪みといった不良が生じないことから、印刷性能が高いことが確認された。
【００３５】
（実施例４）
本実施例４では、表２に示すように、低極性溶媒として脂肪族アルコール溶媒であるテルピネオール（沸点２１９℃）３．５ｇを配合する（このとき、低極性溶媒の重量比率は１３．０ｗｔ％）点以外は、上記実施例１と同様の方法でＡｇペーストを得た。得られたＡｇペーストでは、分散剤で覆われたＡｇ微粒子がテルピネオール中に均一に分散していることが確認された。上記実施例１と同様の条件でＡｇペーストの粘度を測定したところ、６４００ｍＰａ・ｓであり、グラビアオフセット印刷法に適した粘度範囲内であることが確認された。このＡｇペーストを用いて、上記実施例１と同様の方法で形成したＡｇ配線の比抵抗値は９．９μΩ・ｃｍであり、細線かつ低抵抗のＡｇ配線を形成できることが確認された。また、ブランケットの表面でＡｇペーストのはじきは生じず、ブランケット表面におけるＡｇペーストの乾燥も早くなく（過乾燥状態とならず）、Ａｇ配線の欠けや歪みといった不良が生じないことから、印刷性能が高いことが確認された。
【００３６】
（実施例５）
本実施例５では、表２に示すように、低極性溶媒として脂肪族アルコール溶媒であるドデカノール（沸点２５９℃）３．０ｇを配合する（このとき、低極性溶媒の重量比率は１３．０ｗｔ％）点以外は、上記実施例１と同様の方法でＡｇペーストを得た。得られたＡｇペーストでは、分散剤で覆われたＡｇ微粒子がドデカノール中に均一に分散していることが確認された。上記実施例１と同様の条件でＡｇペーストの粘度を測定したところ、７１００ｍＰａ・ｓであり、グラビアオフセット印刷法に適した粘度範囲内であることが確認された。このＡｇペーストを用いて、上記実施例１と同様の方法で形成したＡｇ配線の比抵抗値は１１．５μΩ・ｃｍであり、細線かつ低抵抗のＡｇ配線を形成できることが確認された。また、ブランケットの表面でＡｇペーストのはじきは生じず、ブランケット表面におけるＡｇペーストの乾燥も早くなく（過乾燥状態とならず）、Ａｇ配線の欠けや歪みといった不良が生じないことから、印刷性能が高いことが確認された。
【００３７】
（実施例６）
本実施例６では、表２に示すように、低極性溶媒として、炭化水素溶媒であるドデシルベンゼン（沸点２９０℃）２．０ｇと脂肪族アルコール溶媒であるドデカノール（沸点２５９℃）１．０ｇとを配合する（このとき、低極性溶媒の重量比率は１３．０ｗｔ％であり、低極性溶媒の合計重量に対する炭化水素溶媒の重量比率は６６．７ｗｔ％）点以外は、上記実施例１と同様の方法でＡｇペーストを得た。得られたＡｇペーストでは、Ａｇ微粒子がドデシルベンゼンとドデカノール中に均一に分散していることが確認された。上記実施例１と同様の条件でＡｇペーストの粘度を測定したところ、４５００ｍＰａ・ｓであり、グラビアオフセット印刷法に適した粘度範囲内であることが確認された。このＡｇペーストを用いて、上記実施例１と同様の方法で形成したＡｇ配線の比抵抗値は９．７μΩ・ｃｍであり、細線かつ低抵抗のＡｇ配線を形成できることが確認された。また、ブランケットの表面でＡｇペーストのはじきは生じず、ブランケット表面におけるＡｇペーストの乾燥も早くなく、Ａｇ配線の欠けや歪みといった不良が生じないことから、印刷性能が高いことが確認された。
【００３８】
次に、上記実施例に対する比較例について説明する。
【００３９】
（比較例１）
本比較例１では、表２に示すように、低極性溶媒として、芳香族炭化水素溶媒であるメシチレン（沸点１６５℃）を３．０ｇ配合する（このとき、低極性溶媒の重量比率は１３．０ｗｔ％）点以外は、上記実施例１と同様の方法でＡｇペーストを得た。得られたＡｇペーストでは、Ａｇ微粒子がメシチレン中に均一に分散していることが確認された。上記実施例１と同様の条件でＡｇペーストの粘度を測定したところ、２４００ｍＰａ・ｓであり、グラビアオフセット印刷法に適した粘度範囲内であることが確認された。このＡｇペーストを用いて、上記実施例１と同様の方法でＡｇ配線を形成しようとしたが、ブランケット表面でのＡｇペーストの乾燥が早すぎるため、転写不良が発生することが確認された。これは、低極性溶媒として、沸点が２００℃未満であるメシチレンを用いたことに起因するものと考えられる。
【００４０】
（比較例２）
本比較例２では、表２に示すように、低極性溶媒として、テトラリン（沸点２０８℃）を３．２ｇ配合する（このとき、低極性溶媒の重量比率は１３．８ｗｔ％）点以外は、上記実施例１と同様の方法でＡｇペーストを得た。得られたＡｇペーストでは、Ａｇ微粒子がテトラリン中に均一に分散していることが確認された。上記実施例１と同様の条件でＡｇペーストの粘度を測定したところ、２８００ｍＰａ・ｓであり、グラビアオフセット印刷法に適した粘度範囲内であることが確認された。このＡｇペーストを用いて、上記実施例１と同様の方法でＡｇ配線を形成したが、ブランケットの膨潤が大きく、Ａｇ配線に欠けが生じることが確認された。これは、低極性溶媒として、ブランケット膨潤率が３０％を超えているテトラリンを用いたことに起因するものと考えられる。
【００４１】
（比較例３）
本比較例３では、表２に示すように、低極性溶媒として、デカノール（沸点２３３℃）を３．５ｇ配合する（このとき、低極性溶媒の重量比率は１３．０ｗｔ％）点以外は、上記実施例１と同様の方法でＡｇペーストを得た。得られたＡｇペーストでは、Ａｇ微粒子がデカノール中に均一に分散していることが確認された。上記実施例１と同様の条件でＡｇペーストの粘度を測定したところ、４８００ｍＰａ・ｓであり、グラビアオフセット印刷法に適した粘度範囲内であることが確認された。このＡｇペーストを用いて、上記実施例１と同様の方法でＡｇ配線を形成したが、ブランケットの表面でＡｇペーストのはじきが生じ、Ａｇ配線に欠け（欠陥）が生じることが確認された。これは、低極性溶媒として、ブランケット膨潤率が５％未満であるデカノールを用いたことに起因するものと考えられる。
【００４２】
（比較例４）
本比較例４では、表２に示すように、低極性溶媒として、シトロネロール（沸点２２５℃）を３．２ｇ配合する（このとき、低極性溶媒の重量比率は１３．８ｗｔ％）点以外は、上記実施例１と同様の方法でＡｇペーストを得た。得られたＡｇペーストでは、Ａｇ微粒子がシトロネロール中に均一に分散していることが確認された。上記実施例１と同様の条件でＡｇペーストの粘度を測定したところ、４１００ｍＰａ・ｓであり、グラビアオフセット印刷法に適した粘度範囲内であることが確認された。このＡｇペーストを用いて、上記実施例１と同様の方法でＡｇ配線を形成したが、ブランケットの表面でＡｇペーストのはじきが生じ、Ａｇ配線に欠け（欠陥）が生じることが確認された。これも、低極性溶媒として、ブランケット膨潤率が５％未満であるシトロネロールを用いたことに起因するものと考えられる。
【００４３】
以上、本発明の実施形態及び実施例について説明したが、本発明は上記のものに限定されるものではない。上記実施形態及び実施例では、金属としてＡｇを用いる場合を例に説明したが、例えば、Ａｕ、Ｃｕ、Ｎｉ、Ｐｄ、Ｒｈ、Ｒｕ、Ｐｔ、Ｉｎ及びＳｎから選択された少なくとも１種の金属又はこれらの金属の少なくとも２種からなる合金を、目的や用途に応じて適宜選択して用いることができる。
【符号の説明】
【００４４】
２…Ａｇペースト（導電性金属ペースト）、２１…分散剤で覆われたＡｇ微粒子（金属微粒子）、２２…有機溶媒，低極性溶媒。
【図１】
2020145294.tif 000005